【事件の表示】
　平成１０年特許願第１３４５１２号「レーザー用反射鏡」拒絶査定に対する審判事件［平成１１年　４月１３日出願公開、特開平１１−１０３１０６］について、次のとおり審決する。
【結　論】
　本件審判の請求は、成り立たない。
【理　由】
１．手続の経緯
　本願は、平成１年３月２２日の特許出願である特願平１−６９４９６号の一部を平成１０年４月２７日に新たな特許出願としたものであって、その請求項１〜４に係る発明は、平成１２年７月２４日付けの手続補正書により補正された明細書及び図面の記載からみて、その特許請求の範囲の請求項１〜４に各々記載されたとおりのものであるところ、請求項１に係る発明（以下、本願発明という）は次のとおりである。
　「常温から２００°Ｃにおける熱伝導率が７０〜１２０ｋｃａｌ／ｍ・ｈｒ・°Ｃ、熱膨張係数が（３〜７）×１０−６／°Ｃ、異方比が１．１０以下である等方性黒鉛からなる基材の一方の表面に、高精度研磨した炭化珪素被覆層を設けたことを特徴とするレーザー用反射鏡。」
　なお、平成１３年１２月１３日付けの手続補正は補正却下の決定が確定している。
　　　
２．引用刊行物に記載の発明
　原査定の拒絶の理由に引用され、本願出願前に頒布された刊行物である特開昭６３−２０５６０３号公報（以下、引用例１という）には、次のように記載されている。
　「第１図は本発明の実施例に係るＳｉＣ被膜を有する部材の部分断面図である。図示の如く、本実施例のＳｉＣ質ミラーは、基材１上にＳｉＣ被膜２が形成された部材であって、アルゴンを励起源としたレーザのラマンスペクトルにおいて、遊離カーボンが実質的に認められず、また、Ｓｉ：Ｃの比が実質的に１：１であり、・・・・
　本発明において、基材１としては金属、セラミック、合成樹脂等各種のものが採用できるが、黒鉛もしくは焼結ＳｉＣが好適である。黒鉛は、非酸化性雰囲気中で極めて高い耐熱性を有すると共に、高熱伝導率を有し、しかも凹面鏡など複雑な形状のものも容易に作製できる。・・・・」（第２頁右上欄第１９行〜左下欄第１７行）
　「本発明例として、凹面鏡形状の炭素製基材に、温度：１５００°Ｃ、原料ガス：ＳｉＣｌ４及びＣ３Ｈ８、キャリアガス：Ｈ２、ガス流量：０．７ｌ／ｍｉｎなる条件の下でＳｉＣ被膜を形成した。・・・・
　この被膜を回転研磨法で研磨したところ、反射率が９５％以上、散乱の信号と雑音の強度比が１００００以上となった。」（第３頁右上欄第４〜１５行）
　以上の記載からすれば、引用例１には、「高い耐熱性、高熱伝導率を要する材料としての黒鉛からなる基材上にＳｉＣ被膜が形成され、この被膜が研磨されたＳｉＣ質ミラー」が記載されているものと認める。
　同じく引用された特開昭６２−１４８３１２号公報（以下、引用例２という）には、電気比抵抗や熱膨張係数等の特性の異方比が１．０に近い等方性炭素材料が電子材料や放電加工の分野に広く使用されていることが記載されている。（第１頁左下欄第１７〜１９行）
　同じく引用された特開昭５９−１８２２１３号公報（以下、引用例３という）には、異方比が１．０〜１．１の等方性の炭素材がそのすぐれた機械的、電気的特性により各種材の素材として用いられ、また実施例においては、等方性加工成形、焼成あるいは黒鉛化処理により異方比１．００８〜１．０１の炭素材料が得られたことについて記載されている。
　同じく引用された特開昭６０−６６２０２号公報（以下、引用例４という）には、硬質炭素の基板上に炭化珪素の表面層を設けたレーザ用反射鏡について記載されている。
　同じく引用された特開昭５９−９９４０１号公報（以下、引用例５という）には、高純度処理を行ったカーボン板の表面に炭化珪素膜を形成し研磨して鏡面にした、高エネルギービームに適したミラーについて記載されている。
　また、拒絶査定の際に、周知の事項を示す例として引用された特開昭５８−１０５２０１号公報（以下、引用例６という）には、耐熱性及び熱伝導性の優れた等方性黒鉛の上に反射面を設けた、高エネルギー密度の光を反射するのに好適な反射鏡について記載され、同じく特開昭６３−５３５０１号公報（以下、引用例７という）には、耐熱性および耐衝撃性にすぐれ高い熱伝導度をもつ黒鉛の軽質基板に反射面を形成した、炭酸ガスレーザなどに用いられる反射鏡について記載され、さらに、特開昭５３−５８４９６号公報（以下、引用例８という）には、各種の皮膜材料の熱膨張性と合致した等方性の黒鉛材料の製造法について記載され、実施例１の黒鉛材では熱膨張係数が３．４〜６．９×１０−６／°Ｃのものが示されている。
　　　
３．対比、判断
　本願発明と引用例１に記載のものとを対比すると、引用例１に記載のものにおける「ＳｉＣ質ミラー」、「ＳｉＣ被膜」、は本願発明における「反射鏡」、「炭化珪素被覆層」に相当するものであって、本願発明と引用例１に記載のものとは、「黒鉛からなる基材の表面に研磨した炭化珪素被覆層を設けた反射鏡」である点において一致するが、次の点において相違する。
ａ．本願発明の反射鏡がレーザー用反射鏡であるのに対し、引用例１に記載される反射鏡は特にレーザー用のものであることについて明記していない点。
ｂ．本願発明における基材は、常温から２００°Ｃにおける熱伝導率が７０〜１２０ｋｃａｌ／ｍ・ｈｒ・°Ｃ、熱膨張係数が（３〜７）×１０−６／°Ｃ、異方比が１．１０以下である等方性黒鉛からなるものであるのに対し、引用例１に記載のものにおける基材の黒鉛については、その熱伝導率、熱膨張係数、異方比について、また、等方性黒鉛であることについて明記していない点。
ｃ．本願発明における炭化珪素被覆層は基材の一方の表面に設けられているのに対し、引用例１において、ＳｉＣ被膜が基材の一方の面に設けられることについては明記していない点。
　そこで、上記相違点ａ〜ｃについて検討する。
相違点ａについて：
　引用例４あるいは引用例５において、硬質炭素の基板あるいは高純度処理を行ったカーボン板の上に炭化珪素の被膜を設け、研磨してレーザ用あるいは高エネルギービームに用いる反射鏡とすることが示されているように、炭素材の基板の表面に研磨した炭化珪素被膜を設ける反射鏡がレーザ用あるいは高エネルギービーム用のものとして用いられることは周知のことであり、炭素材として黒鉛は当然考慮されるものであるから、引用例１に記載される黒鉛からなる基材の上に炭化珪素被膜が形成され研磨されたミラーをレーザ用に用いることは、当業者が当然考慮し得る利用形態である。
相違点ｂについて：
　引用例１に記載されるミラーの基板には高い耐熱性、高熱伝導率を有する材料として黒鉛を用いているが、引用例６及び７に黒鉛を用いることが示され、特に引用例６には熱伝導性に優れた等方性黒鉛材料を用いることが示されているように、等方性黒鉛が熱伝導率において優れていることは周知の事項であり、引用例１に記載のものにおける黒鉛として等方性黒鉛を用いることは適宜なし得るところであり、等方性黒鉛の異方比の値として１．１０以下とすることも、引用例２及び引用例３に示される等方比の数値と格別異なるものではない。そして、黒鉛の熱膨張率として（３〜７）×１０−６／°Ｃの値は、引用例８に示される例からすれば、何ら格別なものではなく、黒鉛の熱伝導率として２００°Ｃにおいて７０〜１２０ｌｃａｌ／ｍ・ｈｒ・°Ｃの値は、例えば理科年表昭和６３年版（昭和６２年１１月３０日、丸善株式会社発行）第４７７頁に示される０°Ｃでの８０〜２３０Ｗ・ｍ−１・Ｋ−１（１ｓ当たり熱量なので換算すると、ほぼ７０〜２００×ｋｃａｌ／ｍ・ｈｒ・°Ｃ）、２００°Ｃでの５０〜１３０Ｗｍ−１Ｋ−１（ほぼ４３〜１１０ｋｃａｌ／ｍ・ｈｒ・°Ｃ）からすれば、何ら格別なものではなく、周知の等方性黒鉛が有する値として適宜設定し得る範囲のものである。
相違点ｃについて：
　反射面を板状の基材の一方の面に形成することは、反射鏡としては通常のものであるので、この相違点も何ら格別なものではない。
　さらに、相違点ａ〜ｃを総合しても、技術的に格別なものはない。
　　　　
４．むすび
　以上のとおりであるから、本願発明は、引用例１に記載された発明及び周知の事項に基づいて当業者が容易に発明をすることができたものであるので、特許法第２９条第２項の規定により特許を受けることができない。
　よって、結論のとおり審決する。